(57)【要約】【課題】  樹脂管に形状記憶特性を付与する工程で生産性を低下させる問題がなく、また該樹脂管を鋼管内面にライニングする際にライニング工程で生産性を向上できる形状記憶特性を有する樹脂管及びその製造方法、さらに前記形状記憶特性を有する樹脂管を用いた内面樹脂ライニング鋼管を提供する。【解決手段】  所定の形状記憶特性付与温度に加熱して６０秒保持したときの径方向膨張率Ｒｄが１％以上３０％以下、軸方向収縮率Ｒｌが３０％以下、かつ前記径方向膨張率Ｒｄと前記軸方向収縮率Ｒｌの比Ｒｄ／Ｒｌが０．８以上である形状記憶特性を有する樹脂管。Ｒｄ＝（ｄａ−ｄｓ）／ｄａ×１００（％）、Ｒｌ＝（Ｌａ−Ｌｓ）／Ｌａ×１００（％）、ｄｓ：加熱前の樹脂管の外径、ｄａ：形状記憶特性付与温度に６０秒保持後の樹脂管の外径、Ｌｓ：加熱前の樹脂管の長さ、Ｌａ：形状記憶特性付与温度に６０秒保持後の樹脂管の長さ【選択図】    図１
2005240865.tif 000002
【特許請求の範囲】
【請求項１】
所定の形状記憶特性付与温度に加熱して６０秒保持したときの径方向膨張率Ｒｄが１％以上３０％以下、軸方向収縮率Ｒｌが３０％以下、かつ前記径方向膨張率Ｒｄと前記軸方向収縮率Ｒｌの比Ｒｄ／Ｒｌが０.８以上であることを特徴とする形状記憶特性を有する樹脂管。
但し、
Ｒｄ＝（ｄａ−ｄｓ）／ｄａ×１００（％）
Ｒｌ＝（Ｌａ−Ｌｓ）／Ｌａ×１００（％）
ｄｓ：加熱前の樹脂管の外径
ｄａ：形状記憶特性付与温度に６０秒保持後の樹脂管の外径
Ｌｓ：加熱前の樹脂管の長さ
Ｌａ：形状記憶特性付与温度に６０秒保持後の樹脂管の長さ
【請求項２】
所定の形状記憶特性付与温度に加熱後、テーパ付サイジングダイに通して縮径して形状記憶特性を付与した樹脂管であることを特徴とする請求項１に記載の形状記憶特性を有する樹脂管。
【請求項３】
管状の樹脂を所定の形状記憶特性付与温度に加熱後、テーパ付サイジングダイに通して縮径して形状記憶特性を有する樹脂管を製造するにあたり、テーパ付サイジングダイ部では樹脂管に水を直接吹き付けずに、ダイ表面温度が５０℃以下のテーパ付サイジングダイに樹脂管を通過させて樹脂管を冷却することを特徴とする形状記憶特性を有する樹脂管の製造方法。
【請求項４】
請求項３において、テーパ付サイジングダイのダイ表面温度を２０℃以下とすることを特徴とする形状記憶特性を有する樹脂管の製造方法。
【請求項５】
請求項１又は２記載の樹脂管、若しくは請求項３又は４記載の方法で製造された樹脂管を加熱してなる樹脂層が鋼管内面に被覆されていることを特徴とする内面樹脂ライニング鋼管。
【請求項６】
鋼管内面が樹脂層により被覆された内面樹脂ライニング鋼管であって、鋼管内に該鋼管の内径より小さい外径を有する請求項１又は２記載の樹脂管、若しくは請求項３又は４記載の方法で製造された樹脂管を配し、その後、該樹脂管を加熱してその外径を膨張させ該鋼管内面に被覆して製造されたことを特徴とする内面樹脂ライニング鋼管。
【発明の詳細な説明】
【技術分野】
【０００１】
本発明は、形状記憶特性を有する樹脂管及びその製造方法に関する。また、本発明は、前記樹脂管を鋼管内面にライニングした内面樹脂ライニング鋼管に関する。
【背景技術】
【０００２】
近年、防食などを目的に、例えば、給水、給湯、空調、排水等に使用される鋼管内面に樹脂ライニング層を形成した内面樹脂ライニング鋼管が使用されている。鋼管内面に樹脂ライニング層を形成する方法として、樹脂粉体を鋼管内面に吹き付ける方法があるが、この方法は、生産性が悪く、厚肉のライニング層を得るのに適した方法とは言い難い。
【０００３】
そのため、生産性のより優れたライニング層形成方法として、鋼管内径よりやや小さな外径で、加熱により鋼管内径以上に外径膨張する形状記憶特性を有した樹脂管を鋼管内に配置後、加熱することにより、該樹脂管を膨張させ鋼管内面に貼りつける方法が用いられている。この場合、樹脂管は、加熱により記憶した外径に回復するものである。
【０００４】
形状記憶特性を有した樹脂管は次の方法で製造される。まず、形状記憶特性を有していない一般の樹脂管と同様に、溶融樹脂を押出機のダイより押出し、真空冷却槽に導き、該真空冷却槽の入口に配したサイジングダイにより樹脂管の外径を固定する。真空冷却槽は、所望する冷却に応じて複数個配置される。次に、形状記憶特性を付与するために、外径を固定した樹脂管を再加熱し、縮径加工を行い、その後再び冷却して形状を固定する。このような工程により製造された樹脂管は高い残留応力を有し、該樹脂管を加熱すると、残留応力を開放し、縮径加工前の形状にもどろうとする性質（形状記憶特性）を示す。
【０００５】
縮径加工には、２台の引取り機に引取速度差を生じさせることにより、樹脂管を縮径させる方法がある（以下、先行技術１）。また、これに代わる方法として、特許文献１には、押出機直後に、冷却水がシャワー状に噴射している真空冷却槽（シャワー式真空冷却槽）の入り側にテーパ付サイジングダイを設け、その中を、樹脂管を冷却させながら通過させることにより樹脂管を縮径させ、形状記憶特性の付与に必要な残留応力を付与する方法が提案されている（以下、先行技術２）。
【特許文献１】特開２００２−２３４０６７号公報（第３頁）
【発明の開示】
【発明が解決しようとする課題】
【０００６】
しかし、先行技術１では、２台の引取機の速度差のみで縮径するため、所望の縮径率を得るには、軸方向により大きい延伸率を必要とする。この方法で形状記憶特性が付与された樹脂管は、所望の外径膨張を得るにはより大きい軸方向収縮を必要とするので、ライニング工程において、鋼管内面との摩擦による抵抗により軸方向収縮に必要な時間が長くなり、外径膨張の時間も長くなるため、結果としてライニング工程の生産性を上げられないという問題がある。
【０００７】
また、先行技術２に記載される方法は、縮径加工する際にテーパ付サイジングダイのテーパ部で樹脂管が詰まり易く、樹脂管に形状記憶特性を付与する工程の生産性を低下させる問題がある。
【０００８】
本発明は、前記問題点を解決し、樹脂管に形状記憶特性を付与する工程で生産性を低下させる問題がなく、また該樹脂管を鋼管内面にライニングする際にライニング工程で生産性を向上できる形状記憶特性を有する樹脂管及びその製造方法、さらに前記形状記憶特性を有する樹脂管を用いた内面樹脂ライニング鋼管を提供するものである。
【課題を解決するための手段】
【０００９】
上記の課題を解決する本発明の要旨は次のとおりである。
【００１０】
第１発明は、所定の形状記憶特性付与温度に加熱して６０秒保持したときの径方向膨張率Ｒｄが１％以上３０％以下、軸方向収縮率Ｒｌが３０％以下、かつ前記径方向膨張率Ｒｄと前記軸方向収縮率Ｒｌの比Ｒｄ／Ｒｌが０.８以上であることを特徴とする形状記憶特性を有する樹脂管である。
但し、
Ｒｄ＝（ｄａ−ｄｓ）／ｄａ×１００（％）
Ｒｌ＝（Ｌａ−Ｌｓ）／Ｌａ×１００（％）
ｄｓ：加熱前の樹脂管の外径
ｄａ：形状記憶特性付与温度に６０秒保持後の樹脂管の外径
Ｌｓ：加熱前の樹脂管の長さ
Ｌａ：形状記憶特性付与温度に６０秒保持後の樹脂管の長さ
第２発明は、第１発明において、所定の形状記憶特性付与温度に加熱後、テーパ付サイジングダイに通して縮径して形状記憶特性を付与した樹脂管であることを特徴とする形状記憶特性を有する樹脂管である。
【００１１】
第３発明は、管状の樹脂を所定の形状記憶特性付与温度に加熱後、テーパ付サイジングダイに通して縮径して形状記憶特性を有する樹脂管を製造するにあたり、テーパ付サイジングダイ部では樹脂管に水を直接吹き付けずに、ダイ表面温度が５０℃以下のテーパ付サイジングダイに樹脂管を通過させて樹脂管を冷却することを特徴とする形状記憶特性を有する樹脂管の製造方法である。
【００１２】
第４発明は、第３発明において、テーパ付サイジングダイのダイ表面温度を２０℃以下とすることを特徴とする形状記憶特性を有する樹脂管の製造方法である。
【００１３】
第５発明は、第１発明又は第２発明の樹脂管、若しくは第３発明又は第４発明の方法で製造された樹脂管を加熱してなる樹脂層が鋼管内面に被覆されていることを特徴とする内面樹脂ライニング鋼管である。
【００１４】
第６発明は、鋼管内面が樹脂層により被覆された内面樹脂ライニング鋼管であって、鋼管内に該鋼管の内径より小さい外径を有する第１発明又は第２発明の樹脂管、若しくは第３発明又は第４発明の方法で製造された樹脂管を配し、その後、該樹脂管を加熱してその外径を膨張させ該鋼管内面に被覆して製造されたことを特徴とする内面樹脂ライニング鋼管である。
【発明の効果】
【００１５】
第１発明または第２発明の樹脂管によれば、樹脂管を加熱して外径を膨張させた時の軸方向収縮が小さいので、該樹脂管を鋼管内面にライニングする際にライニング工程での生産性を向上できる。
【００１６】
第３発明の樹脂管の製造方法によれば、テーパ部を有するサイジングダイで縮径加工して形状記憶特性を有する樹脂管を製造する際に、テーパ部での樹脂管の詰まりを防止し、縮径加工工程において生産性が低下する問題を解消する。
【００１７】
第４発明の樹脂管の製造方法によれば、縮径加工工程での生産性を低下することなく、樹脂管をより安定製造することができる。また径方向膨張率Ｒｄと軸方向収縮率Ｒｌの比Ｒｄ／Ｒｌをより大きくすることができ、これによって樹脂管を鋼管内面にライニングするライニング工程の生産性を向上させることができる。
【００１８】
第１発明または第２発明の樹脂管、若しくは第３発明または第４発明の方法で製造された樹脂管を鋼管内面にライニングすることによって、内面樹脂ライニング鋼管を製造する際の生産性が良好になる（第５発明、第６発明）。
【発明を実施するための最良の形態】
【００１９】
本発明者らは、テーパ付サイジングダイを用いて形状記憶特性を付与した樹脂管は、内面樹脂ライニング鋼管を製造する際の生産性に優れている点に着目し、テーパ付サイジングダイを用いて形状記憶特性を有する樹脂管を製造する際の先行技術２の課題を解決する方法を検討した。その結果、テーパ付サイジングダイで縮径加工して形状記憶特性を付与する際に、先行技術２は、溶融樹脂の固化を進行させながら縮径加工を能率的に行うために、冷却水をシャワー状に噴射して樹脂管を直接冷却しているが、樹脂管を冷却水で直接冷却しなければ、テーパ部における樹脂管の詰まりを防止できることを知見し、さらに検討した結果、形状記憶特性を有する樹脂管を製造する際の生産性に優れ、また、内面樹脂ライニング鋼管を製造する際のライニング工程の生産性にも優れる形状記憶特性を有する樹脂管についても知見した。本発明は、この知見に基づくものである。
【００２０】
以下、本発明の限定理由について説明する。
【００２１】
本発明に係る形状記憶特性を有する樹脂管は、所定の形状記憶特性付与温度に加熱して６０秒保持したときの径方向膨張率Ｒｄが１％以上３０％以下、軸方向収縮率Ｒｌが３０％以下、かつ前記径方向膨張率Ｒｄと前記軸方向収縮率Ｒｌの比Ｒｄ／Ｒｌが０.８以上であることを特徴とする。
但し、
Ｒｄ＝（ｄａ−ｄｓ）／ｄａ×１００（％）
Ｒｌ＝（Ｌａ−Ｌｓ）／Ｌａ×１００（％）
ｄｓ：加熱前の樹脂管の外径
ｄａ：形状記憶特性付与温度に６０秒保持後の樹脂管の外径
Ｌｓ：加熱前の樹脂管の長さ
Ｌａ：形状記憶特性付与温度に６０秒保持後の樹脂管の長さ
本発明において、樹脂管の径方向膨張率Ｒｄと軸方向収縮率Ｒｌとを形状記憶特性付与温度に加熱して６０秒保持したときの数値で規定するのは以下の理由による。
【００２２】
形状記憶特性付与温度とは、樹脂管に形状記憶特性を付与する際に樹脂管を加熱する温度であり、良好な形状復元性を付与するには、形状記憶特性付与温度を、Ｔｅｇ以上、Ｔｅｇ+５０℃以下とすることが好ましい。但し、Ｔｅｇは樹脂のガラス転移終了温度である。ガラス転移開始温度以上、ガラス転移終了温度（Ｔｅｇ）未満の温度範囲では、樹脂のガラス状態からゴム状態への変化の途上であるため、付与される形状記憶特性が不安定であり、形状記憶特性を付与した樹脂管を加熱したときに安定した形状復元性を得られない。また、Ｔｅｇ+５０℃超となるとゴム弾性率が低下し、樹脂管を加熱したときに良好な形状復元性を得られない。形状記憶特性付与温度のより好ましい温度は、Ｔｅｇ以上、Ｔｅｇ+１０℃以下である。
【００２３】
鋼管内面に樹脂管をライニングするライニング工程では、通常、樹脂管の加熱温度を形状記憶特性付与温度以上の温度とする。したがって、樹脂管を形状記憶特性付与温度に加熱したときの径方向膨張率Ｒｄと軸方向収縮率Ｒｌとを評価することで、ライニング工程における形状復元性を適切に評価できる。加熱時間を６０秒に規定したのは、この加熱時間での評価結果がライニング工程における形状復元性を適切に評価できたことに基づく。
【００２４】
径方向膨張率Ｒｄ：１％以上３０％以下
径方向膨張率Ｒｄが１％未満になると、ライニング工程で、鋼管内への樹脂管装入が困難になる。一方、径方向膨張率Ｒｄを３０％超にするためには樹脂管製造時の縮径加工の加工度を大きくしなければならない。その結果、樹脂管製造時にテーパ部で詰まりや折れこみが発生しやすくなり、樹脂管製造が困難になる。径方向膨張率Ｒｄは３％以上２５％以下がより好ましい。
【００２５】
軸方向収縮率Ｒｌ：３０％以下
軸方向収縮率Ｒｌが３０％以下であると、ライニング工程の生産性に優れる。軸方向収縮率Ｒｌが３０％超になると、ライニング工程で、鋼管内面との摩擦による抵抗が大きくなり、軸方向の収縮に時間を要し、外径膨張にも時間を要するようになる結果、ライニング工程の生産性の低下を招く。軸方向収縮率Ｒｌは２５％以下がより好ましい。
【００２６】
径方向膨張率Ｒｄと軸方向収縮率Ｒｌの比（Ｒｄ／Ｒｌ）：０.８以上
２台の引取機を用いる単純引張りでの縮径の場合、径方向の変形と軸方向の変形の比（径方向変形／軸方向変形）は一定（材料毎のポアソン比で決定される）で、通常０．８未満である。Ｒｄ／Ｒｌを０．８以上にすることで、軸方向の収縮を抑えながら径方向に復元しうる樹脂管となり、ライニング工程の生産性を向上できる。なお、本発明では、樹脂管を所定の形状記憶特性付与温度でテーパ付サイジングダイを通して縮径加工して形状記憶特性を付与することで、Ｒｄ／Ｒｌを０．８以上にすることができる。ライニング工程での生産性のさらなる向上を図るためには、Ｒｄ／Ｒｌを１．０以上とすることがより好ましい。
【００２７】
本発明が対象とする樹脂種については特に規定しない。形状記憶特性に優れたスチレン−ブタジエン共重合体、ポリウレタン、ポロルボルネン等、形状記憶特性が乏しいポリスチレン、ポリカーボネート、エンジニアリングプラスチック（例えば、ポリスルホン、ポリカーボネイト、変性ポリフェニレンエーテルなど）等を使用することが可能である。
【００２８】
また、本発明では、樹脂の密度、ＭＦＲ、分子量などの特性を規定する必要はない。可塑剤、顔料、充填剤、難燃剤、酸化防止剤、紫外線吸収剤、帯電剤、滑剤、粘着付与剤などの添加剤を加えることは差し支えなく、他の樹脂を加えたブレンド樹脂としてもよい。
【００２９】
次に、本発明の形状記憶特性を有する樹脂管の製造方法について説明する。
【００３０】
図１は、本発明の形状記憶特性を有する樹脂管の製造に使用する樹脂管製造設備の一構成例を示す図である。図１において、１は押出機、２は樹脂管、３は真空冷却槽、４は第一引取機、５は加熱炉、６はテーパ付サイジングダイ、７はドライ真空槽、８は冷却槽、９は第二引取機である。
【００３１】
真空冷却槽３は、入側に、管外面に冷却水を直接シャワー状に噴射して冷却するシャワー装置（図示なし）を備える。真空冷却槽の入口にサイジングダイ３ａが配置されている。サイジングダイ３ａはその内部に冷却水が供給される水冷ジャケットを備える。加熱炉５とドライ真空槽７との間には、樹脂管２表面に冷却水を直接噴射して冷却するシャワー装置は配置されていない。なお、本明細書において、ドライ真空槽とは、樹脂管を直接水冷する水シャワー設備を備えない真空槽という意味である。
【００３２】
図２は、図１の設備に配置されているドライ真空槽７および冷却槽８部分の詳細構造を説明する断面拡大図である。テーパ付サイジングダイ６は、ドライ真空槽７部分に配置されており、テーパ部６ｂを挟んで入側と出側に各々平行部６ａ及び６ｃを有する。
【００３３】
テーパ付サイジングダイ６には、樹脂管通過部分からドライ真空槽７の真空室１５につながる複数の吸引孔１６が設けられている。真空室１５内雰囲気を真空ポンプ１７で吸引することで、テーパ付サイジングダイ６を通過する樹脂管２を真空引きしてテーパ付サイジングダイ６表面に密着させ、冷却して硬化させる。
【００３４】
テーパ付サイジングダイ６は、内部に冷却水が供給される冷却ジャケット１３を備える。本装置では、水シャワーで樹脂管を直接水冷しないので、テーパ付サイジングダイ６の冷却ジャケット１３に供給する冷却水の温度を下げてテーパ付サイジングダイ６を冷却し、その表面温度を所定温度以下の低温に保持する。冷却水は、温度調整装置（図示なし）で所定温度に冷却され、冷却水供給口１２からテーパ付サイジングダイ６の水冷ジャケット１３に供給され、冷却水排出口１４から排出される。
【００３５】
冷却槽８では樹脂管を水中に没して冷却する、または樹脂管を水シャワーで冷却する。
【００３６】
図１の設備を用いて、押出機１より、溶融した樹脂が管状となるように押出され、押し出された管状の樹脂は、真空冷却槽入側のシャワー装置（図示なし）で直接水冷されながら真空冷却槽３に案内される。真空冷却槽３で真空引きされて周囲のサイジングダイ３ａに密着させることで冷却、硬化され、樹脂管の引取に支障がない温度、通常２０℃程度又はそれ以下の温度まで冷却され、第一引取機４に引き取られる。
【００３７】
次に、加熱炉５で、所定の形状記憶特性付与温度まで加熱され、テーパ付サイジングダイ６が設置されたドライ真空槽７に導かれる。
【００３８】
樹脂管２は、形状記憶特性付与に好適な温度範囲内に保持された状態でドライ真空槽７のテーパ付サイジングダイ６のテーパ部６ｂを通過する。この間に、軸方向延伸率を抑えた状態で径方向に縮径され、残留応力が付与される。また、真空室１５内雰囲気を真空ポンプ１７で吸引することで、テーパ付サイジングダイ６を通過する樹脂管を真空引きしてテーパ付サイジングダイ６表面に密着させ、樹脂管２は冷却して硬化される。
【００３９】
本実施の形態に係る装置では、ドライ真空槽７の入側にシャワー装置を備えないので、ドライ真空槽７の入側及びドライ真空槽７で縮径加工中、樹脂管はドライ状態で冷却される。なお、本発明において、ドライ状態とは、樹脂管を水シャワーで直接水冷しないという意味である。この区間で、樹脂管２は冷却ジャケットを備えるテーパ付サイジングダイ６で間接冷却される。樹脂管２をドライ状態で冷却することで、テーパ部６ｂでの樹脂管２の詰まりを防止できる。テーパ部６ｂでの樹脂管２の詰まりを防止できる理由は、樹脂管２が冷却水で直接冷却されなくなったため、樹脂管２が局部的にガラス転移温度以下に冷却されることがなくなったためと考えられる。
【００４０】
本実施の形態に係る装置では、テーパ付サイジングダイ６はテーパ部６ｂの前方および後方に平行部６ａ及び６ｃを有することで、樹脂管２は、縮径前後の外径の安定性が確保される。また、樹脂管２は、テーパ部６ｂにおいて、所定の形状記憶特性付与温度に保持された状態で縮径加工される結果、付与される形状記憶特性の変動が低減される。
【００４１】
該テーパ付サイジングダイ６を通過する樹脂管を冷却する能力を強化する観点から、テーパ付サイジングダイ６のダイ表面温度（金型表面温度）は、５０℃以下が好ましく、２０℃以下がより好ましい。冷却ジャケット１３に供給する冷却水温度を調整することにより、テーパ付サイジングダイ６の温度を容易に調整できる。
【００４２】
テーパ付サイジングダイ６を通過した樹脂管２は、隣接する冷却槽８を通過し、下流の第２引取機９が引き取るのに支障ない温度まで、通常２０℃程度又はそれ以下の温度まで冷却され、外径が固定され、所定の寸法の樹脂管２となり、第二引取機９によって引き取られる。
【００４３】
本発明においては、本発明の効果を損なわない範囲で、冷却能力を改善する観点から、必要に応じて、空気等の気体を樹脂管に吹き付けてもよい。また、潤滑性を改善する観点から自己潤滑性の材料を樹脂管にコーティングしてもよく、潤滑剤を樹脂管やテーパ付サイジングダイの表面に供給してもよい。
【００４４】
なお、図１に示した設備では、ドライ真空槽７の上流に、真空冷却槽３、第一引取機４及び加熱炉５が配置されていたが、これらの装置を省略し、押出機１から管状に押し出した樹脂を、ドライ真空槽７のテーパ付サイジングダイ６に導入して形状記憶特性を付与してもよい。
【００４５】
本発明に係る形状記憶特性を有する樹脂管を鋼管内面にライニングすることで、内面樹脂ライニング鋼管の製造が可能である。鋼管内に該鋼管の内径より小さい外径を有する第１発明又は第２発明の樹脂管、若しくは第３発明又は第４発明の方法で製造された樹脂管を配し、その後、該樹脂管を加熱してその外径を膨張させ該鋼管内面に被覆させて内面樹脂ライニング鋼管を製造する。具体的には、上述の本発明の樹脂管の製造方法に従って、樹脂管の外径を鋼管内径よりも大きな外径に固定した後、鋼管内径よりも小さな外形に縮径して形状記憶特性を有する樹脂管を製造する。該樹脂管を鋼管内部に挿入し、その後、該樹脂管のガラス転移終了温度（Ｔｅｇ）以上、形状記憶特性付与温度＋５０℃以下の範囲内に加熱する。加熱された樹脂管は、その形状記憶特性から、長さ方向の収縮を伴いながら、径方向に膨張し、鋼管の内側に貼りつく。
【００４６】
内面樹脂ライニング鋼管に用いる鋼管は、内面をメッキ、化成処理、またはプライマー処理したものでも良い。
【実施例１】
【００４７】
外径φ３２ｍｍ、肉厚０．８ｍｍの変性ポリフェニレンエーテル樹脂（Ｔｅｇ：１７０℃）からなる樹脂管を、図１に示したテーパ付サイジングダイ６を備える樹脂管製造設備を用いて、形状記憶特性付与温度：１８０℃に加熱した後に縮径して形状記憶特性を付与した樹脂管を製造した。冷却槽８は水シャワー装置を用いた。テーパ付サイジングダイ６の形状を表１に示す。その際、テーパ付サイジングダイ６を冷却する冷却ジャケットに供給する冷却水の温度を調整してテーパ付サイジングダイ６の表面温度（金型表面温度）を変えた（冷却状態：ドライ）。比較のために、図１に示した設備において、ドライ真空槽７の入側に、シャワー装置を設置して樹脂管を直接水冷した後、形状記憶特性を付与した樹脂管を製造した（冷却状態：ウェット）。前記樹脂管製造時のテーパ付サイジングダイ６での詰まり有無を調査した。詰まりの発生しなかった樹脂管は、付与された形状記憶特性を調査した。形状記憶特性を付与した樹脂管の製造条件及び特性の調査結果を表２に示す。なお、表２には、比較のために、先行技術１の方法で縮径して樹脂管に形状記憶特性を付与した場合（従来製造方法）についても記載した。
【００４８】
製造した樹脂管を、内径φ２７．５ｍｍ、肉厚３．２ｍｍの鋼管内面に挿入し、樹脂管の温度が１８０℃になるように加熱し、樹脂管を鋼管内面にライニングした。ライニング工程における生産性の評価結果を表２に併せて記載した。
【００４９】
【表１】
2005240865.tif 000003
【００５０】
【表２】
2005240865.tif 000004
【００５１】
比較例ではテ−パ付サイジングダイのテ−パ部で樹脂管の詰まりが発生し、樹脂管を製造できなかったが、本発明例では詰まりの発生は無く、問題なく樹脂管を製造できた。本発明例の樹脂管は、従来例の樹脂管に比べ軸方向収縮率が小さく、Ｒｄ／Ｒｌが０.８以上となっている。さらに本発明例の樹脂管を鋼管内面にライニングして内面樹脂ライニング鋼管を製造する際のライニング性（生産性）は、従来例の樹脂管を鋼管内面にライニングして内面樹脂ライニング鋼管を製造する際のライニング性に比べて優れており、生産性が従来例の２倍に向上している。
【実施例２】
【００５２】
外径φ５９ｍｍ、肉厚０．８ｍｍの変性ポリフェニレンエーテル樹脂（Ｔｅｇ：１７０℃）からなる樹脂管を、図１に示したテーパ付サイジングダイ６を備える樹脂管製造設備を用いて、形状記憶特性付与温度：１８０℃に加熱した後に縮径して形状記憶特性を付与した樹脂管を製造した。冷却槽８は水シャワー装置を用いた。テーパ付サイジングダイ６の形状を表３に示す。その際、テーパ付サイジングダイ６を冷却する冷却ジャケットに供給する冷却水の温度を調整してテーパ付サイジングダイ６の表面温度（金型表面温度）を変えた（冷却状態：ドライ）。比較のために、図１に示した設備において、ドライ真空槽７の入側に、シャワー装置を設置して樹脂管を直接水冷した後、形状記憶特性を付与した樹脂管を製造した（冷却状態：ウェット）。前記樹脂管製造時のテーパ付サイジングダイ６での詰まり有無を調査した。詰まりの発生しなかった樹脂管は、付与された形状記憶特性を調査した。形状記憶特性を付与した樹脂管の製造条件及び特性の調査結果を表４に示す。なお、表４には、比較のために、先行技術１の方法で縮径して樹脂管に形状記憶特性を付与した場合（従来製造方法）についても記載した。
【００５３】
前記で製造した樹脂管を、内径φ５２．９ｍｍ、肉厚３．８ｍｍの鋼管内面に挿入し、樹脂管の温度が１８０℃になるように加熱し、樹脂管を鋼管内面にライニングした。ライニング工程における生産性の評価結果を表４に併せて記載した。
【００５４】
【表３】
2005240865.tif 000005
【００５５】
【表４】
2005240865.tif 000006
【００５６】
比較例ではテ−パ付サイジングダイのテ−パ部で樹脂管の詰まりが発生し、樹脂管を製造できなかったが、本発明例では詰まりの発生は無く、問題なく樹脂管を製造できた。本発明例の樹脂管は、従来例の樹脂管に比べ軸方向収縮率が小さく、Ｒｄ／Ｒｌが０.８以上となっている。さらに本発明例の樹脂管を鋼管内面にライニングして内面樹脂ライニング鋼管を製造する際のライニング性（生産性）は、従来例の樹脂管を鋼管内面にライニングして内面樹脂ライニング鋼管を製造する際のライニング性に比べて優れており、生産性が従来例の２倍以上に向上している。
【産業上の利用可能性】
【００５７】
本発明の樹脂管の製造方法は、テーパ付サイジングダイで縮径して形状記憶特性を有する樹脂管を製造する方法として利用することができる。
【００５８】
本発明の樹脂管、本発明法で製造された樹脂管は、給水、給湯、空調、排水等の配管等に使用される内面樹脂ライニング鋼管の内面にライニングする樹脂管として利用することができる。
【図面の簡単な説明】
【００５９】
【図１】本発明の形状記憶特性を有する樹脂管の製造に使用する樹脂管製造設備の一構成例を示す図である。
【図２】図１の設備に配置されているドライ真空槽および冷却槽部分の詳細構造を説明する断面拡大図である。
【符号の説明】
【００６０】
１    押出機
２    樹脂管
３    真空冷却槽
３ａ    サイジングダイ
４    第一引取機
５    加熱炉
６    テーパ付サイジングダイ
７    ドライ真空槽
８    冷却槽
９    第二引取機
１２    冷却水供給口
１３    冷却ジャケット
１４    冷却水排出口
１５    真空室
１６    吸引孔
１７    真空ポンプ
【図１】
2005240865.tif 000007
【図２】
2005240865.tif 000008